УЛУЧШЕННЫЕ ГИПССОДЕРЖАЩИЕ ИЗДЕЛИЯ, СОДЕРЖАЩИЕ АЛЬФА-ПОЛУГИДРАТ

1. Гипсовая стеновая плита, включающая:
затвердевшую гипсовую композицию, сформированную между двумя по существу параллельными покровными листами, причем затвердевшая гипсовая композиция изготовлена с использованием гипссодержащей суспензии, включающей:
воду и
измельченный альфа-полугидрат, имеющий распределение частиц по размерам в следующем диапазоне:
d(0,1) = приблизительно 3 мкм - 5 мкм;
d(0,5) = приблизительно 14 мкм - 50 мкм;
d(0,9) = приблизительно 40 мкм - 100 мкм
2
2
и удельную поверхность по Блейну от приблизительно 3100 см/г до приблизительно 9000 см/г.
2. Гипсовая стеновая плита по п.1, в которой измельченный альфа-полугидрат имеет распределение частиц по размерам в следующем диапазоне:
d(0,1) = приблизительно 3 мкм - 5 мкм;
d(0,5) = приблизительно 14 мкм - 20 мкм;
d(0,9) = приблизительно 40 мкм - 50 мкм
2
2
и удельную поверхность по Блейну от приблизительно 3500 см/г до приблизительно 6000 см/г.
2
3. Гипсовая стеновая плита по п.1, в которой измельченный альфа-полугидрат имеет следующее распределение частиц по размерам: d(0,1) = приблизительно 3 мкм; d(0,5) = приблизительно 14,1 мкм; d(0,9) = приблизительно 45,9 мкм и удельную поверхность по Блейну приблизительно 3900 см/г.
4. Гипсовая стеновая плита по п.1, в которой гипссодержащая суспензия дополнительно включает триметафосфат натрия в количестве по меньшей мере приблизительно 0,12 мас.% в расчете на массу альфа-полугидрата, и диспергирующий агент нафталинсульфонат в количестве от приблизительно 0,5 мас.% до приблизительно 2,5 мас.% в расчете на массу альфа-полугидрата.
5. Гипсовая стеновая плита по п.4, в которой гипссодержащая суспензия дополнительно включает крахмал.
6. Гипсовая стеновая плита по п.5, в которой крахмал представляет собой предварительно желатинированный кукурузный крахмал в количестве до приблизительно 6 мас.% в расчете на массу альфа-полугидрата.
7. Гипсовая стеновая плита по п.1, в которой гипссодержащая суспензия дополнительно включает бета-полугидрат.
8. Гипсовая стеновая плита по п.7, в которой отношение альфа-полугидрата к бета-полугидрату составляет приблизительно 50:50 (мас.:мас.).
9. Гипсовая стеновая плита по п.7, в которой гипссодержащая суспензия дополнительно включает триметафосфат натрия в количестве по меньшей мере приблизительно 0,12 мас.% в расчете на совокупную массу альфа-полугидрата и бета-полугидрата и диспергирующий агент нафталинсульфонат в количестве от приблизительно 0,5 мас.% до приблизительно 2,5 мас.% в расчете на совокупную массу альфа-полугидрата и бета-полугидрата.
10. Гипсовая стеновая плита по п.8, в которой гипссодержащая суспензия дополнительно включает триметафосфат натрия в количестве по меньшей мере приблизительно 0,12 мас.% в расчете на совокупную массу альфа-полугидрата и бета-полугидрата, и диспергирующий агент нафталинсульфонат в количестве от приблизительно 0,5 мас.% до приблизительно 2,5 мас.% в расчете на совокупную массу альфа-полугидрата и бета-полугидрата.
11. Гипсовая стеновая плита по п.10, в которой гипссодержащая суспензия дополнительно включает крахмал.
12. Гипсовая стеновая плита по п.11, в которой крахмал представляет собой предварительно желатинированный кукурузный крахмал в количестве до приблизительно 6 мас.% в расчете на совокупную массу альфа-полугидрата и бета-полугидрата.
13. Гипсовая стеновая плита по п.1, в которой покровные листы включают бумагу.
14. Гипссодержащая суспензия, включающая:
воду и
измельченный альфа-полугидрат, имеющий распределение частиц по размерам в следующем диапазоне:
d(0,1) = приблизительно 3 мкм - 5 мкм;
d(0,5) = приблизительно 14 мкм - 50 мкм;
d(0,9) = приблизительно 40 мкм - 100 мкм
2
2
и удельную поверхность по Блейну от приблизительно 3100 см/г до приблизительно 9000 см/г.
15. Гипссодержащая суспензия по п.14, в которой измельченный альфа-полугидрат имеет распределение частиц по размерам в следующем диапазоне:
d(0,1) = приблизительно 3 мкм - 5 мкм;
d(0,5) = приблизительно 14 мкм - 20 мкм;
d(0,9) = приблизительно 40 мкм - 50 мкм
2
2
и удельную поверхность по Блейну от приблизительно 3500 см/г до приблизительно 6000 см/г.
2
16. Гипссодержащая суспензия по п.14, в которой измельченный альфа-полугидрат имеет следующее распределение частиц по размерам: d(0,1) = приблизительно 3 мкм; d(0,5) = приблизительно 14,1 мкм; d(0,9) = приблизительно 45,9 мкм; и удельную поверхность по Блейну приблизительно 3900 см/г.
17. Гипссодержащая суспензия по п.14, дополнительно включающая триметафосфат натрия в количестве по меньшей мере приблизительно 0,12 мас.% в расчете на массу альфа-полугидрата, и диспергирующий агент нафталинсульфонат в количестве от приблизительно 0,5 мас.% до приблизительно 2,5 мас.% в расчете на массу альфа-полугидрата.
18. Гипссодержащая суспензия по п.14, дополнительно включающая бета-полугидрат.
19. Способ изготовления гипсовой стеновой плиты, включающий стадии:
а) приготовления гипссодержащей суспензии, включающей
воду и
измельченный альфа-полугидрат, имеющий распределение частиц по размерам в следующем диапазоне:
d(0,1) = приблизительно 3 мкм - 5 мкм;
d(0,5) = приблизительно 14 мкм - 50 мкм;
d(0,9) = приблизительно 40 мкм - 100 мкм
2
2
и удельную поверхность по Блейну от приблизительно 3100 см/г до приблизительно 9000 см/г,
б) нанесения гипссодержащей суспензии на первый покровный лист;
в) размещения второго покровного листа поверх нанесенной суспензии, чтобы получить гипсовую стеновую плиту;
г) нарезки гипсовой стеновой плиты после достаточного для нарезки затвердевания гипссодержащей суспензии, и
д) сушки гипсовой стеновой плиты.
20. Способ по п.19, в котором измельченный альфа-полугидрат имеет распределение частиц по размерам в следующем диапазоне:
d(0,1) = приблизительно 3 мкм - 5 мкм;
d(0,5) = приблизительно 14 мкм - 20 мкм;
d(0,9) = приблизительно 40 мкм - 50 мкм
2
2
и удельную поверхность по Блейну от приблизительно 3500 см/г до приблизительно 6000 см/г.
2
21. Способ по п.19, в котором измельченный альфа-полугидрат имеет следующее распределение частиц по размерам: d(0,1) = приблизительно 3 мкм; d(0,5) = приблизительно 14,1 мкм; d(0,9) = приблизительно 45,9 мкм, и удельную поверхность по Блейну приблизительно 3900 см/г.
22. Способ по п.19, в котором гипссодержащая суспензия дополнительно включает триметафосфат натрия в количестве по меньшей мере приблизительно 0,12 мас.% в расчете на массу альфа-полугидрата, и диспергирующий агент нафталинсульфонат в количестве от приблизительно 0,5 мас.% до приблизительно 2,5 мас.% в расчете на массу альфа-полугидрата.
23. Способ по п.19, в котором гипссодержащая суспензия дополнительно включает бета-полугидрат.
24. Способ по п.19, в котором первый покровный лист и второй покровный лист изготовлены из бумаги.